(57)【要約】      （修正有）【課題】厚さ方向にはナノサイズであるが、面方向には十分な広がりの粒径をもった板状体の結晶体であって、低速の電子線や真空紫外線のような、比較的弱い励起電磁波によっても高い輝度の発光をするもの、特に使用中に環境から水分を再吸着しても発光特性が実質上低下しないものを提供し、それによって、次世代パネルディスプレイに対する要求を満たす。【解決手段】Ｋ2Ｏ・Ａｌ2Ｏ3・２ＳｉＯ2・ｘＨ2Ｏの組成を有し、六角板状の結晶形態をもつ「リンデＱ」型ゼオライトを、希土類金属の可溶性塩の水溶液に浸漬して、ゼオライト中のＫ＋と希土類金属の３価または２価のイオンとのイオン交換を行なったのち、濾過、洗浄、乾燥をへて、２００〜９００℃の温度で焼成する。蛍光スペクトルのピークは、希土類金属としてＥｕを用いたものは６１０ｎｍ（赤色）、Ｔｂを用いたものは５４０ｎｍ（緑色）、Ｔｍを用いたものは４５３ｎｍ（青色）。【選択図】なし【特許請求の範囲】
【請求項１】
Ｋ2Ｏ・Ａｌ2Ｏ3・２ＳｉＯ2・ｘＨ2Ｏの組成を有し、六角板状の結晶形態をもつ「リンデＱ」型ゼオライトに、少なくとも２０％の交換率でイオン交換を行なって希土類元素のイオンを分散させてなり、電子線または紫外線で励起されて蛍光を発する板状蛍光体。
【請求項２】
希土類元素のイオンがＥｕ3＋であり、蛍光のピーク波長が６１０ｎｍ（赤色）である請求項１の板状蛍光体。
【請求項３】
希土類元素のイオンがＴｂ3＋であり、蛍光のピーク波長が５４０ｎｍ（緑色）である請求項１の板状蛍光体。
【請求項４】
希土類元素のイオンがＴｍ3＋であり、蛍光のピーク波長が４５３ｎｍ（青色）である請求項１の板状蛍光体。
【請求項５】
賦活成分としてＧｄ3＋を添加した請求項２の板状蛍光体。
【請求項６】
請求項１に記載した板状蛍光体を製造する方法であって、「リンデＱ」型ゼオライトを希土類金属の可溶性塩の水溶液に浸漬して、ゼオライト中のＫ＋と希土類金属の３価または２価のイオンとのイオン交換を行なって、少なくとも２０％の交換率で希土類金属のイオンを存在させたのち、濾過、洗浄、乾燥をへて、２００〜９００℃の温度で焼成することからなる製造方法。
【請求項７】
請求項１に記載した板状蛍光体をビヒクルに分散させて形成した塗料を、板状体が基材の面に沿って配向される塗布手段を用いて塗布し、厚さ方向にナノサイズの板状蛍光体が存在する塗膜を得ることからなる板状蛍光体の塗膜形成方法。
【請求項８】
請求項２に記載した赤色の蛍光を発する板状蛍光体、請求項３に記載した緑色の蛍光を発する板状蛍光体、および請求項４に記載した青色の蛍光を発する板状蛍光体を組み合わせてなるＲＧＢ発光体。
【請求項９】
請求項８のＲＧＢ発光体に対して励起手段を与えて構成したディスプレイ。
【発明の詳細な説明】
【技術分野】
【０００１】
本発明は、ゼオライトの希土類金属イオン交換によって得られる、板状の結晶体である蛍光体と、その製造方法に関する。本発明はまた、この板状蛍光体がその特性を発揮する塗膜の形成方法に関する。本発明はさらに、この蛍光体の三原色（ＲＧＢ）の組み合わせを使用したディスプレイにも関する。
【背景技術】
【０００２】
ゼオライトは、その細孔内に、発光中心となる希土類元素をイオン交換により均一に分散させることが容易であることから、ゼオライトを母結晶ないし原料に用いた蛍光体が、多数知られている。希土類金属のイオンを、ゼオライトキャビティに混入した配位子と錯体を形成させ、この配位子を希土類金属の発光輻射線より低い波長範囲において励起電磁線を吸収できるように、電子構造に関して選定し、かつ、配位子のトリプレットレベルを希土類金属の放射レベルより上にすることが開示された（特許文献１）。ゼオライト中の水分の存在は、励起を妨げるので、ゼオライトのイオン交換をしたのち、焼成して水分を駆逐することにより、蛍光体として機能するようになる。
【０００３】
希土類元素としてはさまざまなものが使用可能であるが、とくにユーロピウムＥｕが有用である。しかし、ゼオライトは、蛍光体の製造時に失った水分を環境から再度取り込み、その結果として、蛍光体は蛍光を発する機能を失う。そこで、この機能を維持させるため、ゼオライトに水分が再吸着しないような手段が考えられている。たとえば、ビピリジンのような有機化合物をＥｕとの錯体として、Ｙ−ゼオライトの内部に位置させるということが試みられた（非特許文献１）。ＥｕやＴｂのイオンを含むゼオライトに、酸化モリブデン、酸化タングステン、酸化ニオブ、酸化タンタルなどの遷移金属酸化物を加えたものも提案された（特許文献２）。
【０００４】
蛍光性能の維持という、上記の目的を達する技術としては、ゼオライト単結晶に発光マトリックス用金属酸化物、具体的にはスズ、亜鉛またはインジウムの酸化物に、発光中心用希土類金属との複合体を担持させたものもある（特許文献３）。発明者らの一部は、フォージャサイト型ゼオライトをＥｕ3＋でイオン交換したのち、焼成してなる蛍光体を開示した（特許文献４）。均一な粒子形状を有し、粒径の制御が容易であり、粒径が小さくても強い発光が得られる蛍光体を得るため、アルミノシリケート系非晶質マトリクス中に、セラミックスの結晶微粒子を分散させた複合体の提案もある（特許文献５）。
【０００５】
フィールドエミッションディスプレイ用の蛍光体に代表される、いわゆる次世代蛍光材料には、高解像度、高発光効率に加えて、低速電子線で励起できるという特性が要求される。この目的には、ナノサイズの蛍光体が適当であるが、従来の蛍光体を単にナノサイズ化すると、表面積の増大に伴う発光強度の減少が避けられない。この問題を解決する途は、蛍光体を厚さ方向にだけナノサイズであって、面方向には大きな板状体にすることであるが、既知の方法では、所望の板状蛍光体を製造することはできない。従来の酸化物系または硫化物系の蛍光体を製造する方法は、固相反応法やフラックス法であって、これらの方法で、結晶形態や粒径を制御することは困難である。
【０００６】
これまで板状の蛍光体として知られているのは、ホウ酸塩系のａ（Ｍ1１−ｘＭ2ｘ）2Ｏ3・Ｂ2Ｏ3（Ｍ１はＹ，ＬａまたはＧｄ、Ｍ2はＥｕ，ＴｂまたはＣｅ、０．００５≦ｘ≦０．２、０．５≦ａ≦２）の組成式により表される化合物であるが（特許文献６）、得られる蛍光体粒子は、最大径１〜５μｍ、厚さ０．０５〜０．５μｍとのことであるが、形態や粒径の制御は容易でない。
【特許文献１】特開平０５−１９４９４１
【特許文献２】特表平１１−５０４０６４
【特許文献３】特開２００３−２４６９８１
【特許文献４】特開２００５−０４８１０７
【特許文献５】特開２００５−３１４５７３
【特許文献６】特開２００２−３０９２４５
【非特許文献１】Journal of Luminescence 72−74（1997）532−534
【発明の開示】
【発明が解決しようとする課題】
【０００７】
本発明の中心的な目的は、ゼオライトを母体とし、これに希土類元素をイオン交換してなる蛍光体において、厚さ方向にはナノサイズであるが、面方向には用途に従って十分な広がりの粒径をもった板状体であるもの、とくに使用中にゼオライトが環境から水分を再吸着しても発光特性が実質上低下しないものと、その製造方法を提供することにある。
【０００８】
本発明の付随的な目的は、上記のような板状の蛍光体を含有し、厚さ方向にはナノサイズで蛍光体が存在するが、面方向には高い被覆率をもって蛍光体が存在する塗膜を形成する方法を提供することにある。これにより、低速の電子線や真空紫外線のような、比較的弱い励起電磁波によっても高い輝度の発光をする蛍光面が実現する。
【０００９】
本発明のさらに発展した目的は、本発明の蛍光体において、蛍光スペクトルのピークがそれぞれ赤、緑および青の波長領域にあるものを組み合わせてなる、ＲＧＢディスプレイを提供することにある。
【課題を解決するための手段】
【００１０】
本発明の板状蛍光体は、Ｋ2Ｏ・Ａｌ2Ｏ3・２ＳｉＯ2・ｘＨ2Ｏの組成を有し、六角板状の結晶形態をもつ「リンデＱ」型ゼオライトに、少なくとも２０％の交換率でイオン交換を行なって希土類元素のイオンを分散させてなり、電子線または紫外線で励起されて蛍光を発する板状蛍光体である。
【００１１】
この板状蛍光体を製造する本発明の方法は、上記の「リンデＱ」型ゼオライトを希土類金属の可溶性塩の水溶液に浸漬して、ゼオライト中のＫ＋と希土類金属の３価または２価のイオンとのイオン交換を行なって、少なくとも２０％の交換率で希土類金属のイオンを存在させたのち、濾過、洗浄、乾燥をへて、２００〜９００℃の温度で焼成することからなる。焼成したものは粉末状態であり、粉砕することなく使用可能である。
【発明の効果】
【００１２】
本発明の蛍光体を特徴づけるものは、リンデＱ型ゼオライトを母体として選択したことにある。リンデＱ型ゼオライトは、六角板状の結晶形態を有し、厚さ１０〜２００ｎｍ、径０．５〜１０μｍ、アスペクト比５以上のものが容易に合成できる。高度に扁平で、厚さ方向にナノサイズである結晶形態のゼオライトを使用することにより、比較的低速な電磁波により励起することができるだけでなく、微細化にともなう発光性能の低下を回避することができる。
【００１３】
このゼオライトはまた、イオン交換容量が大きく、発光中心となる希土類金属のイオンを大量に含むことができるから、高い輝度の蛍光体を得ることが容易である。本発明の蛍光体に関して特筆すべき利点は、後記する実施例に見るように、製造時に焼成して蛍光性能を発揮させた後は、ゼオライトが環境中の水分を再吸着しても、その蛍光性能が実質上低下を見ないことである。本発明の蛍光体は、製造時は焼成により脱水した状態にあるところ、使用状態においては環境からの水分を取り込んで発光強度が低下するのではないかと思われたが、実質上影響がないことが確認された。
【００１４】
従来の固相反応で製造した蛍光体は、焼成後に粉砕する必要があったが、本発明の蛍光体は前記のように焼成状態で粉末であるから、粉砕する必要がない。粉砕は、粒子表面の荒れを招き、それに起因する乱反射のために発光強度が減少することが避けられなかったが、本発明によれば、そのような不利益はない。
【発明を実施するための最良の形態】
【００１５】
本発明の板状蛍光体において発光中心となる希土類金属は、ユーロピウムＥｕ、テルビウムＴｂ、サマリウムＳｍ、ツリウムＴｍ、セリウムＣｅなどの中から、所望する発光色に従って選択する。希土類金属のイオンとしてＥｕ3＋を選べば、蛍光のピーク波長が６１０ｎｍである、赤色に発光する蛍光体が得られる。Ｔｂ3＋を選べば、蛍光のピーク波長が５４０ｎｍである、緑色に発光する蛍光体が得られる。また、Ｔｍ3＋を選べば、蛍光のピーク波長が４５３ｎｍである青色に発光する蛍光体が得られる。これらを組み合わせることによって、本発明の蛍光体から、ＲＧＢ三色のディスプレイを構成することができる。
【００１６】
希土類金属の可溶性塩としては、硝酸塩、塩化物、酢酸塩、硫酸塩などを挙げることができ、入手の容易なものを選んで使用すればよい。ゼオライト中のＫ＋と希土類金属イオンとのイオン交換は、適宜の濃度をもつ可溶性塩の水溶液にゼオライトを浸漬し、１００℃未満の温度に数〜数十時間保持することにより、容易に行なえる。イオン交換率は、蛍光体に実用的な輝度の発光を起こさせるためには、上記のように少なくとも２０％が必要であるが、６０％を超える高いイオン交換率の領域では、交換率を増大させても発光エネルギーが飽和する傾向が見られ、増大の意味が乏しくなる。到達するイオン交換率は、可溶性塩の濃度にほぼ比例するから、所望のイオン交換率に対して適切な濃度の水溶液を使用すべきである。
【００１７】
希土類金属イオンに対して、賦活成分としてＧｄ3＋を添加することによって、本発明の板状蛍光体の発光強度を高めることができる。ただし、Ｇｄ3＋の添加量を増すと、製品蛍光体が不安定になる傾向がみられるから、限界がある。
【００１８】
イオン交換後は、濾過、水洗、乾燥をする。１００℃以下の温度で乾燥したイオン交換体の発光特性はきわめて低く、実用的でない。これは、希土類金属イオンに配位している水により、励起エネルギーが吸収されるためである。そこで、乾燥後、本発明においても、イオン交換試料を焼成して水分を駆逐することにより、発光特性を向上させる。従来の（ゼオライト＋希土類金属イオン）からなる蛍光体においては、焼成によってゼオライト構造を破壊し、非晶質にするか、さもなければ、より緻密で吸水性を示さないアルミノケイ酸塩構造とすることが行なわれていた。
【００１９】
しかし、このような変化は、結晶形態の変化をも引き起こし、板状の蛍光体を得るという目的に合致しない。そこで本発明では、希土類金属イオンの配位水を確実に離脱させることができる２００℃以上であって、結晶形態の変化は生じない９００℃以下の温度において焼成を行なう。
【００２０】
板状の蛍光体は、それぞれの結晶が、厚さ方向にはナノサイズであって、面方向にはある程度の広い面積を占めるものであるから、各結晶粒子を基材の面に平行に配向させた塗膜を形成した状態で使用することが好ましい。このような塗膜は、本発明に従う、つぎのような適用方法を選択することにより実現する。すなわち、本発明の板状蛍光体を適宜のビヒクルに分散させて形成した塗料を、板状体が基材の面に沿って配向される塗布手段を用いて塗布し、厚さ方向にナノサイズの板状蛍光体が存在する塗膜を得るという塗膜形成方法を採用すればよい。板状の結晶を基材の面に沿って配向される手段としては、刷毛塗りやドクターブレードを用いた塗布がある。
【産業上の利用可能性】
【００２１】
本発明の蛍光体は、厚さがナノサイズであるため、低速の電子線による励起で高い発光効率が期待できる。板状の結晶形状は、基材への塗布性が高く、塗膜は、多少の屈曲にも耐える。板状の結晶を配向させた塗膜は光隠蔽性が高いという利点があるから、各種のスクリーンの形成に有用である。このようなわけで本発明の蛍光体は、次世代パネルディスプレイとされるフィールドエミッションディスプレイへの利用が期待される。塗布性と隠蔽性が高いことは、もちろん、蛍光塗料の高性能化を図るうえでも好都合に利用できる。
【実施例１】
【００２２】
粒径約１μｍ、厚さ約１００ｎｍの六角板状結晶形態を有するＫ型リンデＱゼオライト（以下、「リンデＱ」と略称する）を製造した。このリンデＱそれぞれ８ｇに、異なる濃度（０．０１，０．０２，０．０３，０．０４，０．０５，０．１０または０．１５mol/dm3）の塩化ユーロピウムＥｕＣｌ3水溶液をそれぞれ６０mL加え、９０℃に２４時間保持して、イオン交換処理をした。濾過、洗浄後、乾燥し、得られたイオン交換試料を８００℃または１０００℃で１時間加熱することにより、焼成試料とした。
【００２３】
イオン交換試料のＥｕ3＋イオン交換率をしらべ、ＥｕＣｌ3水溶液の濃度との関係をプロットして、図１のグラフを得た。このグラフから、イオン交換率は、イオン交換処理に使用した溶液の濃度に比例することが確認された。なお、イオン交換率は、試料を酸分解し、誘導プラズマ発光分析装置によりＥｕおよびＫを定量することによって算出した。
【００２４】
イオン交換試料を熱分析にかけた。得られたＴＧ−ＤＴＡ曲線を図２に示す。イオン交換してないリンデＱは、２５０℃付近に脱水にもとづくと見られる吸熱ピークと、１１００℃付近に結晶化に伴う発熱ピークが見られるのに対し、Ｅｕ3＋で交換したイオン交換試料は、吸熱ピークはあるものの、発熱ピークは見られなかった。これは、焼成により構造が変化したことを示唆している。
【００２５】
イオン交換率４５％のイオン交換試料を４００℃、８００℃または１０００℃で焼成した焼成試料について、Ｘ線回折分析を行なって図３のチャートを得た。リンデＱは３００℃に加熱すると構造分解するといわれているが、Ｅｕ3＋で４５％イオン交換したものは、８００℃に加熱しても安定であって、六角板状の結晶構造が観察された。いっぽう、１０００℃に加熱した場合、リンデＱの結晶構造は失われ、カリオフィライトが生成したことがわかった。イオン交換率と熱的安定性との関係についていえば、交換率２２％のイオン交換試料は、４００℃の加熱では安定であったが、１８％のものは不安定であった。この事実から、おおよそ２０％以上のイオン交換率にすれば、加熱に対して安定になるといえる。
【００２６】
８００℃または１１００℃で焼成したものについて、走査型電子顕微鏡で観察した。８００℃焼成のものの写真を、図４に示す。上記した、六角板状の結晶形態が、この写真から確認できる。１１００℃に加熱した場合は、結晶形態が失われ、焼結状態に近いものとなっていた。
【００２７】
蛍光特性をしらべるため、Ｅｕ3＋イオン交換率の異なる８００℃焼成試料について、励起波長３９５ｎｍで励起して、蛍光スペクトルを得た。結果は図５に示すとおりで、６１０ｎｍにピークがあり、赤色に発色していることがわかる。波長３６５ｎｍの紫外線ランプを照射すると、目視でも赤色光を見ることができた。その蛍光スペクトルを、市販の赤色蛍光体であるＹ2Ｏ2Ｓ：Ｅｕ3＋のそれと比較すると、ピーク波長が若干ずれている（本発明は上記のように６１０ｎｍ、市販品は６２０ｎｍ）ことから、両者は、色味が少し異なる赤色であるということになる。
【００２８】
Ｅｕ3＋イオン交換率の違いでみると、２２％よりも４５％の方が、ピーク強度が高く、Ｅｕ3＋の存在量の増加が発光強度の増加をもたらしていることがわかる。しかし、イオン交換率６４％の発光強度は、４５％のものとほとんど変らなかった。これは濃度消光のためと考えられる。
【００２９】
つぎに、蛍光波長６１０ｎｍにおける励起スペクトルとして、図６の結果を得た。このデータから、６１０ｎｍの蛍光発光を得るための励起波長としては、３９５ｎｍが適切であることが確認できた。
【００３０】
Ｅｕ3＋イオン交換率４５％、８００℃焼成試料を、常温で相対湿度５８％の環境に置き、水分を再吸着させた。そのときの覆水挙動を、図７に示す。8時間程度の水分再吸着で、ほぼ飽和に近い水分が取り込まれ、最大で約１６％の重量増加が見られることがわかった。この水分を再吸着した蛍光体の、励起波長３９５ｎｍにおける蛍光スペクトルを、８００℃焼成直後のものと比較して、図８に示す。ピーク強度に大きな差はなく、本発明の蛍光体においては、水分の存在が蛍光作用にあまり影響しないことがわかった。この事実は、焼成によって、Ｅｕ3＋が再水和しない狭い結晶の原子位置に移動したことを示唆する。
【実施例２】
【００３１】
希土類元素を利用した蛍光体においては、たとえばＹの一部をＧｄで置き換えることにより、発光強度が増大することが知られている。そこで、本発明の蛍光体においても、Ｅｕ3＋の一部をＧｄ3＋で置き換えることによる賦活効果が期待された。そこで試みたところ、この期待が正しいことが確認された。
【００３２】
ＥｕＣｌ3の濃度０．１mol/dm3の水溶液３０mLと、ＧｄＣｌ3の濃度０，０．０００２５，０．０００５，０．００１，０．００２，０．０１または０．１mol/dm3の水溶液３０mLとを混合し、リンデＱの４ｇに加えた。実施例１と同様に、イオン交換、濾過、洗浄および乾燥を経て、８００℃に１時間加熱する焼成処理を行なった。イオン交換試料について、実施例１と同様に分析を行なって、イオン交換率とイオン交換処理に使用した溶液の濃度との関係をしらべ、表１の結果を得た。
【００３３】
表  １
2008069290.tif 000002
【００３４】
実施例１における、Ｅｕ3＋イオン交換溶液とイオン交換量との間にみられた比例関係が、Ｇｄ3＋に関しても確認された。希土類元素は各元素の化学的挙動が類似しているので、リンデＱのイオン交換においても、Ｅｕ3＋とＧｄ3＋とは同様な挙動をし、イオン交換選択性には差がないことがわかる。Ｅｕ3＋とＧｄ3＋とのイオン交換溶液の合計濃度が０．２mol/dm3に達すると、イオン交換は飽和に近いレベルに達する。
【００３５】
このイオン交換試料についても、実施例１と同様に、ＴＧ−ＤＴＡ曲線を調べた。結果を、図７に示す。すべての試料について、９０℃付近と１７０℃付近において重量減少を伴う吸熱ピークが現れており、それぞれ物理吸着水とゼオライト水の脱水に起因するものと考えられる。また、各試料とも、９４０℃付近から緩やかな発熱反応が認められ、ゼオライト構造の分解によるものと解される。このことから、リンデＱにみられた構造の熱的安定性は、Ｇｄの共存によって変化しないことがわかった。
【００３６】
８００℃焼成試料についてのＸ線回折チャートを、図８に示す。前記したようにＧｄを含まないもの（Ｎｏ．１）の構造安定性はここでも確認されたが、Ｇｄ3＋が多量に存在するＮｏ．７は、構造が熱的に不安定になる傾向が見られる。各資料の電子顕微鏡写真は、どの場合もリンデＱの六角板状の結晶形態が保たれていることを示した。
【００３７】
この蛍光体について、励起波長３９５ｎｍおよび２５０ｎｍにおける蛍光スペクトルをしらべた。Ｅｕ3＋・Ｇｄ3＋イオン交換体の焼結試料も、Ｅｕ3＋イオン交換体のそれと同様に６１０ｎｍに蛍光ピークがみられ、赤色に発光していることが確認された。励起波長２５０ｎｍの場合の蛍光スペクトルを、図９に示す。このスペクトルでは、波長６１５ｎｍ付近の発光ピークの幅が広がり、積分強度の増加が認められた。とくに、短波長側のショルダー部の強度が大きくなっている。
【実施例３】
【００３８】
実施例１において、塩化ユーロピウムＥｕＣｌ3の水溶液に代えて、濃度０．１mol/dm3の塩化テルビウムＴｂＣｌ3の水溶液を使用したほかは同様に操作して、Ｔｂ3＋交換ゼオライトを製造した。大気雰囲気で同じく８００℃に１時間加熱して、本発明の蛍光体を得た。その結晶構造をＸ線回折により確認したところ、リンデＱゼオライトの結晶構造が維持されていた。蛍光特性を分光光度計により測定し、励起波長３７０ｎｍにおいて、５４０ｎｍの発光（緑色）が認められた。蛍光スペクトルを、図１０に示す。
【実施例４】
【００３９】
実施例１において、塩化ユーロピウムＥｕＣｌ3の水溶液に代えて、濃度０．１mol/dm3の酢酸ツリウムＴｍ（ＣＨ3ＣＯ2）3の水溶液を使用したほかは、同様な操作を行なって、Ｔｍ3＋交換ゼオライトを製造した。大気雰囲気で同じく８００℃に１時間加熱して、本発明の蛍光体を得た。その結晶構造をＸ線回折により確認したところ、この場合も、リンデＱゼオライトの結晶構造が維持されていた。蛍光特性を分光光度計により測定し、励起波長３６０ｎｍにおいて、４５３ｎｍの発光（青色）が認められた。蛍光スペクトルを、図１１に示す。
【図面の簡単な説明】
【００４０】
【図１】本発明の実施例１のデータであって、イオン交換処理に使用したＥｕＣｌ3水溶液の濃度とＥｕ3＋イオン交換率との関係を示すグラフ。
【図２】本発明の実施例１のデータであって、Ｅｕ3＋イオン交換試料のＴＧ−ＤＴＡ曲線。
【図３】本発明の実施例１のデータであって、焼成試料についてのＸ線回折チャート。
【図４】本発明の実施例１のデータであって、８００℃焼成試料についての走査型電子顕微鏡写真。
【図５】本発明の実施例１のデータであって、本発明の蛍光体を、励起波長３９５ｎｍで励起して得た蛍光スペクトル。
【図６】本発明の実施例１のデータであって、本発明の蛍光体の蛍光波長６１０ｎｍにおける励起スペクトル。
【図７】本発明の実施例２のデータであって、Ｅｕ3＋・Ｇｄ3＋イオン交換試料のＴＧ−ＤＴＡ曲線。
【図８】本発明の実施例２のデータであって、８００℃焼成試料についてのＸ線回折チャート。
【図９】本発明の実施例２のデータであって、本発明の蛍光体を、励起波長２５０ｎｍで励起して得た蛍光スペクトル。
【図１０】本発明の実施例３のデータであって、本発明の蛍光体を、励起波長３７０ｎｍで励起して得た蛍光スペクトル。
【図１１】本発明の実施例３のデータであって、本発明の蛍光体を、励起波長３６０ｎｍで励起して得た蛍光スペクトル。
【図１】
2008069290.tif 000003
【図２】
2008069290.tif 000004
【図３】
2008069290.tif 000005
【図４】
2008069290.tif 000006
【図５】
2008069290.tif 000007
【図６】
2008069290.tif 000008
【図７】
2008069290.tif 000009
【図８】
2008069290.tif 000010
【図９】
2008069290.tif 000011
【図１０】
2008069290.tif 000012
【図１１】
2008069290.tif 000013